金属板と、前記金属板の背面側に積層される無機化合物および/または金属粉末を含む樹脂からなる膜を備えることを特徴とする放射線遮蔽材前記金属板はアルミニウム、銅、鉄、ステンレスの内から選択されたいずれかの金属であることを特徴とする請求項1記載の放射線遮蔽材前記樹脂はアスファルト、シリコーン、ポリオレフィン、ブチルゴム、天然ゴム、イソプレンゴム、エチレンプロピレンゴム、フッ素ゴム、クロロスルホン化ポリエチレンゴムの内から選択された、いずれかの樹脂であることを特徴とする請求項2記載の放射線遮蔽材。前記無機化合物はカルシウム、スロトンチウム、バリウムのいずれか1種以上の化合物および/または前記金属は鉛、タングステンのいずれか1種の金属であることを特徴とする請求項1乃至請求項3記載の放射線遮蔽材。前記無機化合物の平均粒径は10μm以上100μm以下であって、前記金属粉末の平均粒径は0.1μm以上10μm以下であることを特徴とする請求項1乃至請求項4記載の放射線遮蔽材。以下、本発明の放射線遮蔽材を適用した実施の形態例について、図面を参照して説明する。実施の形態図1は、本発明における遮蔽材の実施の形態を示す断面図である。同図において、本発明の遮蔽材1は、金属板11と無機化合物および/または金属粉を含む樹脂膜12とを備えている。このような構成の遮蔽材は、放射線源100に対して、放射線の進入方向に対して垂直に設置されることで、本発明の遮蔽材1が構成されることになる。膜12は、無機化合物およびまたは金属粉を含む樹脂を含んだ材料で構成されている。具体的には当該膜はアスファルト樹脂:硫酸バリウム:タングステンで1:2:0.5の比率で混合されている。このような構成の膜12においては、アスファルト樹脂に対して上記の比率より大きい割合で硫酸バリウムを混入すると、樹脂の形状の維持が困難になるが、硫酸バリウムより小さい平均粒径のタングステン粉末を混入することが可能である。このときの硫酸バリウムの平均粒径は10μm以上100μm以下であることが必要で、30μmが好適である。また、タングステンの平均流形は0.1μm以上10μm以下であることが必要で、1μmが好適である。図2は、本発明の実施例における遮蔽材1の放射線遮蔽量を比較例とともに示した結果である。放射線遮蔽量の測定はJISZ4501X線保護用品の鉛等量試験方法に基づき実施した。このときの管電圧は100kVとした。同図より第4の様態の遮蔽材においてアスファルト:硫酸バリウム=1:2及びアスファルト:硫酸バリウム:タングステン粉末=1:2:0.5の配合比による樹脂膜のいずれを用いた場合でも、比較例であるタングステン1mmシートと同等の放射線遮蔽性能をえることができる。前述の実施例においては、図面に示した特定の実施の形態を持って本発明を説明しているが、本発明はこれらの実施の形態に限定されるものではない。